"用いるときに生存哺乳動物の皮膚と0.001N/cm2≦p<0.24N/cm2の平均圧力pで接触する物品の調製のための、キトサン及び/若しくはキトサン塩が組み込まれており且つ/又は表面上にキトサン及び/若しくはキトサン塩を有するセルロース繊維の使用であって、前記セルロース繊維が、用いるときに皮膚と接触する物品の領域の少なくとも一部に備えられている使用。前記物品がコルセット、ベッド用リネン製品、シーツ、ナイトウェア、例えば、パジャマ又はナイトドレス、下着、靴下、枕、レギンス、ジーンズ、Tシャツ、安眠マスク、ボディシェーピングガーメント、靴インサート、包帯、ガーゼ、弾性包帯、サポート包帯、及びジャージーチューブ包帯からなる群から選択される繊維製品であることを特徴とする、請求項1に記載の使用。前記物品が弾性であることを特徴とする、請求項1又は2に記載の使用。前記セルロース繊維がビスコース繊維、ポリノジック繊維、モダール繊維及びリヨセル繊維並びにそれらの混合物からなる群から選択される人造繊維であることを特徴とする、請求項1から3のいずれかに記載の使用。前記セルロース繊維が0.1重量以上、好ましくは0.2重量~1重量、特に好ましくは0.4重量~0.6重量のキトサン含量を有するリヨセル繊維であることを特徴とする、請求項4に記載の使用。皮膚上に加えられる物品の平均圧力pについて、0.01N/cm2≦p、好ましくは0.05N/cm2≦p、特に好ましくは0.1N/cm2≦pが適用されることを特徴とする、請求項1から5のいずれかに記載の使用。用いるときに皮膚と接触する物品の領域の少なくとも一部に、キトサン及び/若しくはキトサン塩が組み込まれており且つ/又は表面上にキトサン及び/若しくはキトサン塩を有するセルロース繊維を含む、生存哺乳動物の皮膚に0.001N/cm2≦p<0.24N/cm2の平均圧力pで接触させるための物品。コルセット、ベッド用リネン製品、シーツ、ナイトウェア、例えば、パジャマ又はナイトドレス、下着、靴下、枕、レギンス、ジーンズ、Tシャツ、安眠マスク、ボディシェーピングガーメント、靴インサート、包帯、ガーゼ、弾性包帯、サポート包帯、及びジャージーチューブ包帯からなる群から選択される繊維製品の形態の、請求項7に記載の物品。前記物品が弾性であることを特徴とする、請求項8に記載の物品。前記セルロース繊維がビスコース繊維、ポリノジック繊維、モダール繊維及びリヨセル繊維並びにそれらの混合物からなる群から選択される人造セルロース繊維であることを特徴とする、請求項7又は8に記載の物品。前記セルロース繊維が0.1重量以上、好ましくは0.2重量~1重量、特に好ましくは0.4重量~0.6重量のキトサン含量を有するリヨセル繊維であることを特徴とする、請求項10に記載の物品。皮膚上に加えられる物品の平均圧力pについて、0.01N/cm2≦p、好ましくは0.05N/cm2≦p、特に好ましくは0.1N/cm2≦pが適用されることを特徴とする、請求項7から11のいずれかに記載の物品。皮膚の化粧処理のための、請求項7から12のいずれかに記載の物品の使用。創傷治癒及び瘢痕化の低減のための、請求項7から12のいずれかに記載の物品の使用。本発明は、用いるときに、生存哺乳動物の皮膚と0.001N/cm2≦p<0.24N/cm2の圧力pで接触し、皮膚に対して、特に例えば、皮膚水分量及び経表皮水分喪失量のようなパラメーターに対して好ましい影響を有する物品を提供することを目的とする。この目的は、そのような物品の調製のための、キトサン及び/若しくはキトサン塩が組み込まれており且つ/又は表面上にキトサン及び/若しくはキトサン塩を有するセルロース繊維の使用であって、前記セルロース繊維が、用いるときに、皮膚と接触する物品の領域の少なくとも一部に備えられている使用によって解決される。キトサンで修飾したセルロース繊維から作製した布は、上述の主要パラメーターに対して悪影響を及ぼさず、これらのパラメーターは、むしろそれによる好ましい影響を受けることが驚くべきことに見いだされた。健常皮膚の初期の状態によって、キトサンで修飾したセルロース繊維を有する布が身体に密着して着用される場合、経表皮水分喪失量は、一定のままである又は減少するが、同時に、皮膚水分量が維持され、皮膚の粗さが減少することが見いだされた。キトサンで修飾したセルロース繊維の存在によって皮膚上の自然の微小水分膜が維持されることは、皮膚の弾性が維持され、顕微鏡レベルでの皮膚の状態が改善されるという効果もある。さらに、皮膚の常在細菌叢の状態も影響を受けない。損傷皮膚の場合、さらに、新たな皮膚細胞の発生が促進される。好ましくは、キトサンで修飾したセルロース繊維が使用される物品は、繊維製品である。繊維製品は、用いるとき、0.001N/cm2≦p<0.24N/cm2の平均圧力pが皮膚上に加わるコルセット、ベッド用リネン製品、シーツ、ナイトウェア、例えば、パジャマ又はナイトドレス、下着、靴下、枕、レギンス、ジーンズ、Tシャツ、安眠マスク、ボディシェーピングガーメント、靴インサート、包帯、ガーゼ、弾性包帯、サポート包帯、及びジャージーチューブ包帯からなる群から、特に好ましく選択される。一方で、圧力pは、すなわち物品が弾性構造を備える場合、物品自体によって加えられる可能性がある。加えられる圧力の程度は、それぞれ布の構造及び用いる弾性材料の種類に依存する。この圧力は、医用弾性ストッキングについて一般的に公知の方法、例えば、HOSY測定装置InstitutHohensteinによる検査であるDeutschesInstitutfurGutesicherungundKennzeichnung、MedicalCompressionHosieryQualityAssuranceRAL-GZ387/1と同様に測定することができる。或いは、圧力は、市販の圧力センサー、例えば、TTMediTradeApS社によるKikuhime圧力パッドセンサー又は製造業者がMIPMMammendorfであるMCDMタイプのピエゾ抵抗型圧力プローブにより個別に直接測定することもできる。ドレスデン技術大学の機械工学科のDipl.-Ing.TundeKirsteinによる博士論文ProduktentwicklungfurkorpernaheBekleidungunterBerucksichtigungdertextilenMaterialeigenschaftenにおいて、身体に密着して着用される衣服のさらなる特徴並びに測定の方法が記載されている。他方で、例えば、横臥時に睡眠用敷物シーツ上又はパジャマのような衣服上に圧力がかかる場合、本発明により規定されている範囲において、圧力pも加わり得る。またこれらの使用及び用途において、キトサンで修飾したセルロース繊維の使用は、有益であるとわかる。好ましい応用分野は、褥瘡防止用品、例えば、褥瘡防止マットレス、クッション、マップレイヤ、シーツ等である。横臥の人によってかけられる接触圧力は、例えば、圧力センサー、例えば、ピエゾ抵抗型圧力記録計により測定することができる。局所圧力ピーク例えば横臥の人の臀部領域を考慮に入れるために、平均圧力を求めることに基づいて、述べた試験方法の大部分において、異なる位置の圧力を測定する。本発明により規定されている圧力範囲は、各物品において異なる圧力を有する領域が存在し得る限り、この平均圧力に関連する。皮膚上への物品の平均圧力pについて、次のことが適用される:0.01N/cm2≦p、好ましくは0.05N/cm2≦p、特に好ましくは0.1N/cm2≦p。本発明によれば、キトサンで修飾したセルロース繊維は、布と一般的にみなされていないが、特定の圧力下で皮膚に接触する物品、例えば、ギブス包帯の内側にも用いることができる。本発明により用いられるセルロース繊維は、好ましくは人造セルロース繊維である。これに関連して特に好ましいのは、ビスコース繊維、ポリノジック繊維、モダール繊維及びリヨセル繊維並びにそれらの混合物からなる群から選択されるセルロース繊維の使用である。ビスコース繊維は、キサントゲン酸セルロースビスコースのアルカリ溶液からセルロースの析出及び再生により得られる繊維である。モダール繊維は、BISFAにより公表された定義によれば、高レベルの湿潤強度及び高い湿潤モジュラス湿潤状態の繊維を5膨張させるために必要な力を特徴とするセルロース繊維である。一般名リヨセルは、BISFA国際人造繊維標準化局により公表され、有機溶媒中のセルロース溶液から調製されるセルロース繊維を意味する。好ましく用いる溶媒は、第3級アミンオキシド、特にN-メチル-モルホリン-N-オキシドNMMOである。リヨセル繊維を調製する方法は、例えば、米国公開特許第4,246,221号に記載されている。特に好ましいセルロース繊維は、0.1重量以上、好ましくは0.2重量~1重量、特に好ましくは0.4重量~0.6重量のキトサンの含量を有するリヨセル繊維である。0.1~1と低いキトサン含量を有するリヨセル繊維が既に美容効果を有し、さらに、PCT/AT2009/000334前公開されずに記載されたように、創傷治癒促進効果も有することが示されている。しかし、皮膚細胞に対する好ましい影響は、より高い含量のキトサン特に1重量よりかなり高い含量を有するの場合に低下する。驚くべきことに、キトサンで修飾したリヨセル繊維に0.1重量~1重量というかなり低い含量で、美容効果、すなわち皮膚の化粧処理、並びに皮膚細胞に対する好ましい影響、例えば、創傷治癒の改善及び瘢痕化現象の低減に関して相乗効果も存在する。キトサンで修飾したセルロース繊維は、WO2004/007818、WO2009/092121並びにPCT/AT2009/000334前公開されずに記載されている方法により好ましくは調製することができる。PCT/AT2009/000334は、キトサンが少なくとも80の脱アセチル化の程度、少なくとも7重量、好ましくは少なくとも7.5重量の窒素含量、10kDa~1000kDa、好ましくは10kDa~160kDaの重量平均分子量MwD及び1000mPas以下、好ましくは400mPas以下、特に好ましくは200mPas以下の25°Cでの1重量酢酸中1重量溶液の粘度を有することを特徴とする、成形体をキトサンの酸溶液と接触させる、セルロース成形体を処理する方法を記載している。成形体は、特に繊維の形で、また処理のために好ましくは未乾燥の形で供給される。キトサンで修飾したセルロース繊維は、他の繊維、例えば、木綿、ポリエステル、エラスタン及びポリアミドとの混合物で提供することができる。特に弾性製品について、弾性繊維材料を添加することが必要である。特に繊維業界における弾性製品の調製は、当業者に周知である。該物品は、数層からなる構造を有していてもよく、キトサンで修飾したセルロース繊維は、皮膚と接触することが意図される物品の側面に備えつけるべきである。本発明はまた、用いるときに皮膚と接触する物品の領域の少なくとも一部に、キトサン及び/若しくはキトサン塩が組み込まれており且つ/又はその表面上にキトサン及び/若しくはキトサン塩を有するセルロース繊維を含む、0.001N/cm2≦p<0.24N/cm2の平均圧力pで生存哺乳動物の皮膚と接触させるための物品に関する。物品及び用いたセルロース繊維の詳細に関する上で示した説明及び記述は、したがって、本発明による物品にも有効である。本発明はさらに、皮膚の化粧処理並びに創傷治癒及び瘢痕化現象の低減のための本発明による物品の使用に関する。4人の被験者が手首から肘を越えるまで腕を覆い、0.02N/cm2の平均圧力を加える注文仕立てで、ぴったりしたアームウォーマーを1週間にわたり夜間に少なくとも10時間着用した。最終日には、これらのアームウォーマーは、ただ測定のため以外は、外さなかった。アームウォーマーは、使用中は洗浄しなかった。被験者は、腕にクリームをつけることを許容されず、水で腕を洗うことだけが許容された。左腕と右腕との比較を行った。測定の部位は、前腕の内側であった。用いた材料はそれぞれ、それぞれポリエステルPES及びリヨセル繊維商標Tencelから並びにリヨセル繊維TencelC=0.4キトサンコーティング付きリヨセル繊維から作製されたシングルジャージーであった。着用試験の前に、皮膚の水分量及び経表皮水分喪失量=TEWLを測定した。測定は、24°C/湿度50の空調の30分後に実施した。さらに、前腕の内側における皮膚常在細菌叢スワブを行った。着用試験の後、スリーブを環境制御室内で外し、空調の30分後に皮膚の水分量及びTEWLを測定し、前腕の内側における皮膚常在細菌叢スワブを実施した。"